(57)【要約】【課題】高温環境下での位相差層のクラックの発生を抑制した位相差層付き偏光板を提供する。【解決手段】本発明の位相差層付き偏光板は、偏光板と、第１の位相差層と、粘着剤層と、第２の位相差層と、をこの順に有し、第１の位相差層および第２の位相差層が液晶化合物を含み、粘着剤層を構成する粘着剤が、ベースポリマー１００重量部に対してイソシアネート架橋剤を０．０５重量部以上含む。【選択図】図１
2019191282.tif 000002
【特許請求の範囲】
【請求項１】
偏光板と、第１の位相差層と、粘着剤層と、第２の位相差層と、をこの順に有し、
前記第１の位相差層および前記第２の位相差層が液晶化合物を含み、
前記粘着剤層を構成する粘着剤が、ベースポリマー１００重量部に対してイソシアネート架橋剤を０．０５重量部以上含む、位相差層付き偏光板。
【請求項２】
前記ベースポリマーが（メタ）アクリル系ポリマーである、請求項１に記載の位相差層付き偏光板。
【請求項３】
前記ベースポリマーが、モノマー成分としてカルボキシル基含有モノマーを含む、請求項１または２に記載の位相差層付き偏光板。
【請求項４】
前記粘着剤層を構成する粘着剤が、紫外線吸収剤をさらに含む、請求項１から３のいずれかに記載の位相差層付き偏光板。
【請求項５】
前記紫外線吸収剤が、分子構造中に水酸基を０個〜３個有する、請求項４に記載の位相差層付き偏光板。
【請求項６】
前記粘着剤層を構成する粘着剤が、吸収スペクトルの最大吸収波長が３８０ｎｍ〜４３０ｎｍの波長領域に存在する色素化合物をさらに含む、請求項１から５のいずれかに記載の位相差層付き偏光板。
【請求項７】
請求項１から７のいずれかに記載の位相差層付き偏光板を有する、有機ＥＬ表示装置。
【発明の詳細な説明】
【技術分野】
【０００１】
本発明は、位相差層付き偏光板および有機ＥＬ表示装置に関する。
【背景技術】
【０００２】
近年、薄型ディスプレイの普及と共に、有機ＥＬパネルを搭載した画像表示装置（有機ＥＬ表示装置）が提案されている。有機ＥＬパネルは反射性の高い金属層を有しており、外光反射や背景の映り込み等の問題を生じやすい。そこで、位相差層付き偏光板（円偏光板）を視認側に設けることにより、これらの問題を防ぐことが知られている。しかしながら、このような位相差層付き偏光板の位相差層として、液晶化合物を含む２層の位相差層を粘着剤で貼り合せた積層体を用いた場合、高温環境下において位相差層にクラックが発生する場合がある。
【先行技術文献】
【特許文献】
【０００３】
【特許文献１】特許第３３２５５６０号公報
【発明の概要】
【発明が解決しようとする課題】
【０００４】
本発明は上記従来の課題を解決するためになされたものであり、その主たる目的は、高温環境下での位相差層のクラックの発生を抑制した位相差層付き偏光板、および、そのような位相差層付き偏光板を用いた有機ＥＬ表示装置を提供することにある。
【課題を解決するための手段】
【０００５】
本発明の位相差層付き偏光板は、偏光板と、第１の位相差層と、粘着剤層と、第２の位相差層と、をこの順に有し、上記第１の位相差層および上記第２の位相差層が液晶化合物を含み、上記粘着剤層を構成する粘着剤が、ベースポリマー１００重量部に対してイソシアネート架橋剤を０．０５重量部以上含む。
１つの実施形態においては、上記ベースポリマーが（メタ）アクリル系ポリマーである。
１つの実施形態においては、上記ベースポリマーが、モノマー成分としてカルボキシル基含有モノマーを含む。
１つの実施形態においては、上記粘着剤層を構成する粘着剤が、紫外線吸収剤をさらに含む。
１つの実施形態においては、上記紫外線吸収剤が、分子構造中に水酸基を０個〜３個有する。
１つの実施形態においては、上記粘着剤層を構成する粘着剤が、吸収スペクトルの最大吸収波長が３８０ｎｍ〜４３０ｎｍの波長領域に存在する色素化合物をさらに含む。
本発明の別の局面によれば、有機ＥＬ表示装置が提供される。この有機ＥＬ表示装置は、上記位相差層付き偏光板を有する。
【発明の効果】
【０００６】
本発明によれば、２つの位相差層の間に配置される粘着剤層を構成する粘着剤が、ベースポリマー１００重量部に対してイソシアネート架橋剤を０．０５重量部以上含むことにより、高温環境下での位相差層のクラックの発生を抑制した位相差層付き偏光板を実現することができた。
【図面の簡単な説明】
【０００７】
【図１】本発明の１つの実施形態に係る位相差層付き偏光板の概略断面図である。
【発明を実施するための形態】
【０００８】
以下、本発明の実施形態について説明するが、本発明はこれらの実施形態には限定されない。
【０００９】
Ａ．位相差層付き偏光板
図１は、本発明の１つの実施形態に係る位相差層付き偏光板の概略断面図である。図１に示すように、位相差層付き偏光板１００は、偏光板１０と、第１の位相差層２０と、粘着剤層３０と、第２の位相差層４０と、をこの順に有する。すなわち、第１の位相差層２０と第２の位相差層４０とは、粘着剤層３０を介して積層されている。第１の位相差層２０および第２の位相差層４０は、液晶化合物を含んで構成されている。粘着剤層３０を構成する粘着剤は、ベースポリマー１００重量部に対してイソシアネート架橋剤を０．０５重量部以上含む。これにより、高温環境下での第１の位相差層２０および／または第２の位相差層３０のクラックの発生が抑制され得る。第２の位相差層４０の粘着剤層３０とは反対側には、別の粘着剤層５０が積層され得る。これにより、例えば有機ＥＬパネルへの貼り合せが容易になる。
【００１０】
上記粘着剤のベースポリマーは、好ましくは（メタ）アクリル系ポリマーである。上記粘着剤のベースポリマーは、好ましくは、モノマー成分としてカルボキシル基含有モノマーを含む。１つの実施形態においては、粘着剤層３０を構成する粘着剤は、紫外線吸収剤をさらに含む。この場合、紫外線吸収剤は、好ましくは、分子構造中に水酸基を０個〜３個有する。また、１つの実施形態においては、粘着剤層３０を構成する粘着剤は、吸収スペクトルの最大吸収波長が３８０ｎｍ〜４３０ｎｍの波長領域に存在する色素化合物をさらに含む。上記の構成によれば、粘着剤層３０に紫外線吸収機能を付与することができ、これにより、位相差層付き偏光板を有機ＥＬ表示装置に用いた場合の有機ＥＬ素子の劣化を抑制することができる。
【００１１】
以下、位相差層付き偏光板１００を構成する各層について、詳細に説明する。
【００１２】
Ｂ．偏光板
偏光板１０は、代表的には、偏光子と、偏光子の片側に配置された第１の保護層と、偏光子のもう一方の側に配置された第２の保護層とを有する。偏光子は、代表的には吸収型偏光子である。第１の保護層および第２の保護層のうち一方は省略されてもよい。
【００１３】
Ｂ−１．偏光子
偏光子としては、任意の適切な偏光子が採用され得る。例えば、偏光子を形成する樹脂フィルムは、単層の樹脂フィルムであってもよく、二層以上の積層体であってもよい。
【００１４】
単層の樹脂フィルムから構成される偏光子の具体例としては、ポリビニルアルコール（ＰＶＡ）系フィルム、部分ホルマール化ＰＶＡ系フィルム、エチレン・酢酸ビニル共重合体系部分ケン化フィルム等の親水性高分子フィルムに、ヨウ素や二色性染料等の二色性物質による染色処理および延伸処理が施されたもの、ＰＶＡの脱水処理物やポリ塩化ビニルの脱塩酸処理物等ポリエン系配向フィルム等が挙げられる。好ましくは、光学特性に優れることから、ＰＶＡ系フィルムをヨウ素で染色し一軸延伸して得られた偏光子が用いられる。
【００１５】
上記ヨウ素による染色は、例えば、ＰＶＡ系フィルムをヨウ素水溶液に浸漬することにより行われる。上記一軸延伸の延伸倍率は、好ましくは３〜７倍である。延伸は、染色処理後に行ってもよいし、染色しながら行ってもよい。また、延伸してから染色してもよい。必要に応じて、ＰＶＡ系フィルムに、膨潤処理、架橋処理、洗浄処理、乾燥処理等が施される。例えば、染色の前にＰＶＡ系フィルムを水に浸漬して水洗することで、ＰＶＡ系フィルム表面の汚れやブロッキング防止剤を洗浄することができるだけでなく、ＰＶＡ系フィルムを膨潤させて染色ムラなどを防止することができる。
【００１６】
積層体を用いて得られる偏光子の具体例としては、樹脂基材と当該樹脂基材に積層されたＰＶＡ系樹脂層（ＰＶＡ系樹脂フィルム）との積層体、あるいは、樹脂基材と当該樹脂基材に塗布形成されたＰＶＡ系樹脂層との積層体を用いて得られる偏光子が挙げられる。樹脂基材と当該樹脂基材に塗布形成されたＰＶＡ系樹脂層との積層体を用いて得られる偏光子は、例えば、ＰＶＡ系樹脂溶液を樹脂基材に塗布し、乾燥させて樹脂基材上にＰＶＡ系樹脂層を形成して、樹脂基材とＰＶＡ系樹脂層との積層体を得ること；当該積層体を延伸および染色してＰＶＡ系樹脂層を偏光子とすること；により作製され得る。本実施形態においては、延伸は、代表的には積層体をホウ酸水溶液中に浸漬させて延伸することを含む。さらに、延伸は、必要に応じて、ホウ酸水溶液中での延伸の前に積層体を高温（例えば、９５℃以上）で空中延伸することをさらに含み得る。得られた樹脂基材／偏光子の積層体はそのまま用いてもよく（すなわち、樹脂基材を偏光子の保護層としてもよく）、樹脂基材／偏光子の積層体から樹脂基材を剥離し、当該剥離面に目的に応じた任意の適切な保護層を積層して用いてもよい。このような偏光子の製造方法の詳細は、例えば特開２０１２−７３５８０号公報に記載されている。当該公報は、その全体の記載が本明細書に参考として援用される。
【００１７】
偏光子の厚みは、例えば１μｍ〜３５μｍである。１つの実施形態においては、偏光子の厚みは、好ましくは１μｍ〜１５μｍであり、さらに好ましくは３μｍ〜１０μｍであり、特に好ましくは３μｍ〜８μｍである。偏光子の厚みがこのような範囲であれば、加熱時のカールを良好に抑制することができ、および、良好な加熱時の外観耐久性が得られる。
【００１８】
Ｂ−２．保護層
第１および第２の保護層は、偏光子を保護するフィルムとして使用できる任意の適切な保護フィルムで形成される。当該保護フィルムの主成分となる材料の具体例としては、トリアセチルセルロース（ＴＡＣ）等のセルロース系樹脂や、ポリエステル系、ポリビニルアルコール系、ポリカーボネート系、ポリアミド系、ポリイミド系、ポリエーテルスルホン系、ポリスルホン系、ポリスチレン系、ポリノルボルネン系、ポリオレフィン系、（メタ）アクリル系、アセテート系等の透明樹脂等が挙げられる。また、（メタ）アクリル系、ウレタン系、（メタ）アクリルウレタン系、エポキシ系、シリコーン系等の熱硬化型樹脂または紫外線硬化型樹脂等も挙げられる。この他にも、例えば、シロキサン系ポリマー等のガラス質系ポリマーも挙げられる。また、特開２００１−３４３５２９号公報（ＷＯ０１／３７００７）に記載のポリマーフィルムも使用できる。このフィルムの材料としては、例えば、側鎖に置換または非置換のイミド基を有する熱可塑性樹脂と、側鎖に置換または非置換のフェニル基ならびにニトリル基を有する熱可塑性樹脂を含有する樹脂組成物が使用でき、例えば、イソブテンとＮ−メチルマレイミドからなる交互共重合体と、アクリロニトリル・スチレン共重合体とを有する樹脂組成物が挙げられる。当該ポリマーフィルムは、例えば、上記樹脂組成物の押出成形物であり得る。
【００１９】
保護フィルムの厚みは、好ましくは１０μｍ〜１００μｍである。保護フィルムは、接着層（具体的には、接着剤層、粘着剤層）を介して偏光子に積層されていてもよく、偏光子に密着（接着層を介さずに）積層されていてもよい。接着剤層は、任意の適切な接着剤で形成される。接着剤としては、例えば、ポリビニルアルコール系樹脂を主成分とする水溶性接着剤が挙げられる。ポリビニルアルコール系樹脂を主成分とする水溶性接着剤は、好ましくは、金属化合物コロイドをさらに含有し得る。金属化合物コロイドは、金属化合物微粒子が分散媒中に分散しているものであり得、微粒子の同種電荷の相互反発に起因して静電的安定化し、永続的に安定性を有するものであり得る。金属化合物コロイドを形成する微粒子の平均粒子径は、偏光特性等の光学特性に悪影響を及ぼさない限り、任意の適切な値であり得る。好ましくは１ｎｍ〜１００ｎｍ、さらに好ましくは１ｎｍ〜５０ｎｍである。微粒子を接着剤層中に均一に分散させ得、接着性を確保し、かつクニックを抑え得るからである。なお、「クニック」とは、偏光子と保護フィルムの界面で生じる局所的な凹凸欠陥のことをいう。粘着剤層は、任意の適切な粘着剤で構成される。
【００２０】
Ｃ．位相差層
上記のとおり、第１および第２の位相差層は、液晶化合物を含んで構成されている。代表的には、第１および第２の位相差層は、液晶化合物を含有する液晶性組成物の配向固化層により構成され得る。本明細書において「配向固化層」とは、液晶化合物が層内で所定の方向に配向し、その配向状態が固定されている層をいう。液晶化合物の配向固化層は、所定の基材の表面に配向処理を施し、当該表面に液晶化合物を含む塗工液を塗工して当該液晶化合物を上記配向処理に対応する方向に配向させ、当該配向状態を固定することにより形成され得る。１つの実施形態においては、基材は任意の適切な樹脂フィルムであり、当該基材上に形成された配向固化層は、位相差層付き偏光板を構成する他の層の表面に転写され得る。液晶化合物の具体例および配向固化層の形成方法の詳細は、特開２００６−１６３３４３号公報に記載されている。当該公報の記載は本明細書に参考として援用される。
【００２１】
１つの実施形態においては、第１の位相差層の面内位相差Ｒｅ（５５０）は、好ましくは２００ｎｍ〜３００ｎｍであり、第２の位相差層の面内位相差Ｒｅ（５５０）は、好ましくは１００ｎｍ〜１５０ｎｍである。したがって、この場合、第１の位相差層はλ／２板として機能し得、第２の位相差層はλ／４板として機能し得る。偏光子の吸収軸と第１の位相差層の遅相軸とのなす角度は、好ましくは５°〜２５°であり、特に好ましくは約１５°である。偏光子の吸収軸と第２の位相差層の遅相軸とのなす角度は、好ましくは６５°〜８５°であり、特に好ましくは約７５°である。別の実施形態においては、第１の位相差層の面内位相差Ｒｅ（５５０）は、好ましくは１２０ｎｍ〜１６０ｎｍであり、第２の位相差層は、屈折率楕円体がｎｚ＞ｎｘ＝ｎｙの関係を満たす。したがって、この場合、第１の位相差層はλ／４板として機能し得、第２の位相差層はいわゆるポジティブＣプレートとして機能し得る。偏光子の吸収軸と第１の位相差層の遅相軸とのなす角度は、好ましくは３９°〜５１°であり、特に好ましくは約４５°である。
【００２２】
Ｃ−１．第１の位相差層
１つの実施形態においては、第１の位相差層は、実質的に垂直に配向させたディスコティック液晶化合物を含有する液晶性組成物の配向固化層により構成され得る。本明細書において、「ディスコティック液晶化合物」とは、分子構造中に、円板状のメソゲン基を有し、該メソゲン基に２〜８本の側差が、エーテル結合やエステル結合で放射状に結合しているものをいう。第１の位相差層の厚みは、所望の面内位相差が得られるように設定され得、好ましくは１μｍ〜２０μｍであり、より好ましくは１μｍ〜１２μｍである。上記のディスコティック液晶化合物を含有する液晶性組成物は、ディスコティック液晶化合物を含み、液晶性を示すものであれば特に制限はない。上記液晶性組成物中のディスコティック液晶化合物の含有量は、液晶性組成物の全固形分１００重量部に対して、好ましくは４０重量部以上１００重量部未満である。上記実質的に垂直に配向させたディスコティック液晶化合物を含有する液晶性組成物の配向固化層からなる位相差フィルムとしては、特開２００１−５６４１１号公報に記載の方法によって得ることができる。
【００２３】
別の実施形態においては、第１の位相差層は、棒状の液晶化合物が位相差層の遅相軸方向に並んだ状態で配向した（ホモジニアス配向）配向固化層により構成され得る。液晶化合物としては、例えば、液晶相がネマチック相である液晶化合物（ネマチック液晶）が挙げられる。このような液晶化合物として、例えば、液晶ポリマーや液晶モノマーが使用可能である。液晶化合物の液晶性の発現機構は、リオトロピックでもサーモトロピックでもどちらでもよい。液晶化合物が液晶モノマーである場合、当該液晶モノマーは、重合性モノマーおよび架橋性モノマーであることが好ましい。液晶モノマーを重合または架橋させることにより、液晶モノマーの配向状態を固定できるからである。上記液晶モノマーとしては、任意の適切な液晶モノマーが採用され得る。例えば、特表２００２−５３３７４２（ＷＯ００／３７５８５）、ＥＰ３５８２０８（ＵＳ５２１１８７７）、ＥＰ６６１３７（ＵＳ４３８８４５３）、ＷＯ９３／２２３９７、ＥＰ０２６１７１２、ＤＥ１９５０４２２４、ＤＥ４４０８１７１、およびＧＢ２２８０４４５等に記載の重合性メソゲン化合物等が使用できる。このような重合性メソゲン化合物の具体例としては、例えば、ＢＡＳＦ社の商品名ＬＣ２４２、Ｍｅｒｃｋ社の商品名Ｅ７、Ｗａｃｋｅｒ−Ｃｈｅｍ社の商品名ＬＣ−Ｓｉｌｌｉｃｏｎ−ＣＣ３７６７が挙げられる。第１の位相差層の厚みは、所望の面内位相差が得られるように設定され得、好ましくは１μｍ〜１０μｍであり、より好ましくは１μｍ〜６μｍである。
【００２４】
Ｃ−２．第２の位相差層
λ／４板として機能し得る第２の位相差層は、第１の位相差層について上記Ｃ−１項で説明した材料および方法により形成され得る。
【００２５】
ポジティブＣプレートとして機能し得る第２の位相差層は、屈折率楕円体がｎｚ＞ｎｘ＝ｎｙの関係を満たす限り、任意の適切な液晶化合物で構成され得る。このような液晶化合物の詳細は、特許第４１８６９８０号公報および特許第６０５５５６９号公報に記載されている。当該公報の記載は本明細書に参考として援用される。１つの実施形態においては、第２の位相差層は、下記化学式（Ｉ）（式中の数字６５および３５はモノマーユニットのモル％を示し、便宜的にブロックポリマー体で表している：重量平均分子量５０００）で示される側鎖型液晶ポリマーと、ネマチック液晶相を示す重合性液晶とにより構成され得る。
【００２６】
【化１】
2019191282.tif 000003
【００２７】
Ｄ．粘着剤層
上記のとおり、粘着剤は、ベースポリマー１００重量部に対してイソシアネート架橋剤を０．０５重量部以上含み、好ましくは、紫外線吸収剤および／または色素化合物をさらに含む。
【００２８】
粘着剤層の厚みは、例えば、２μｍ〜５０μｍであり、好ましくは５μｍ〜３０μｍである。粘着剤層のゲル分率は、好ましくは４０％〜９５％であり、より好ましくは５０％〜９５％であり、さらに好ましくは６５％〜９３％であり、特に好ましくは８０％〜９３％であり、最も好ましくは８５〜９３％である。粘着剤層のゲル分率が小さい場合には凝集力に劣り、加工性やハンドリング性に問題が出る場合がある。また、粘着剤層を形成した直後のゲル分率は、糊打痕等の外観不具合を防止する観点から、６０％以上であることが好ましく、６３％以上であることがより好ましく、６６％以上であることがさらに好ましく、７０％以上であることが特に好ましい。
【００２９】
Ｄ−１．ベースポリマー
ベースポリマーとしては、必要とされる接着性および粘着性を発揮し得るかぎり、任意の適切なポリマーが採用され得る。ベースポリマーの具体例としては、（メタ）アクリル系ポリマー、ゴム系ポリマー等が挙げられる。好ましくは、ベースポリマーは（メタ）アクリル系ポリマーである。
【００３０】
（メタ）アクリル系ポリマーは、モノマー単位として、アルキル（メタ）アクリレートを主成分として含有する。アルキル（メタ）アクリレートとしては、直鎖状又は分岐鎖状の炭素数１〜２４のアルキル基をエステル末端に有するものが挙げられる。アルキル（メタ）アクリレートは１種を単独で又は２種以上を組み合わせて用いることができる。なお、「アルキル（メタ）アクリレート」は、アルキルアクリレート及び／又はアルキルメタクリレートをいう。
【００３１】
炭素数１〜２４のアルキル基をエステル末端に有するアルキル（メタ）アクリレートは、（メタ）アクリル系ポリマーを形成する単官能性モノマー成分の全量に対して４０重量％以上であることが好ましく、５０重量％以上がより好ましく、６０重量％以上がさらに好ましい。
【００３２】
上記モノマー成分には、単官能性モノマー成分として、アルキル（メタ）アクリレート以外の共重合モノマーが含まれ得る。共重合モノマーは、モノマー成分におけるアルキル（メタ）アクリレートの残部として用いることができる。共重合モノマーとしては、例えば、環状窒素含有モノマーを含み得る。上記環状窒素含有モノマーとしては、（メタ）アクリロイル基又はビニル基等の不飽和二重結合を有する重合性の官能基を有し、かつ環状窒素構造を有するものを特に制限なく用いることができる。環状窒素構造は、環状構造内に窒素原子を有するものが好ましい。環状窒素含有モノマーの含有量は、（メタ）アクリル系ポリマーを形成する単官能性モノマー成分の全量に対して、好ましくは０．５〜５０重量％であり、より好ましくは０．５〜４０重量％であり、さらにより好ましくは０．５〜３０重量％である。
【００３３】
（メタ）アクリル系ポリマーを形成するモノマー成分には、その他の官能基含有モノマーが含まれ得る。このようなモノマーとして、例えば、カルボキシル基含有モノマー、環状エーテル基を有するモノマーが挙げられる。カルボキシル基含有モノマーを含有する場合、含有量は、好ましくは０．０５〜１０重量％であり、より好ましくは０．１〜８重量％であり、さらに好ましくは０．２〜６重量％である。カルボキシル基含有モノマーを含むことにより、粘着剤層のゲル分率を好ましい範囲内の値とすることができ、その結果、位相差層におけるクラックの発生を抑制することができる。
【００３４】
また、上記モノマー成分には、ヒドロキシル基含有モノマーが含まれ得る。ヒドロキシル基含有モノマーとしては、（メタ）アクリロイル基又はビニル基等の不飽和二重結合を有する重合性の官能基を有し、かつヒドロキシル基を有するものを特に制限なく用いることができる。上記ヒドロキシル基含有モノマーの含有量は、接着力、凝集力を高める点から、（メタ）アクリル系ポリマーを形成する単官能性モノマー成分の全量に対して、好ましくは０．０８重量％以上であり、より好ましくは０．３重量％以上であり、さらに好ましくは１重量％以上である。一方、ヒドロキシル基含有モノマーの含有量の上限は、（メタ）アクリル系ポリマーを形成する単官能性モノマー成分の全量に対して、好ましくは３０重量％であり、より好ましくは２７重量％であり、さらに好ましくは２５重量％である。ヒドロキシル基含有モノマーが多くなりすぎると、粘着剤層が固くなり、接着力が低下する場合があり、また、粘着剤の粘度が高くなりすぎる場合がある。
【００３５】
（メタ）アクリル系ポリマーを形成するモノマー成分には、上述の単官能性モノマーの他に、粘着剤の凝集力を調整するために、必要に応じて、任意の適切な多官能性モノマーを含有することができる。
【００３６】
（メタ）アクリル系ポリマーは、通常、重量平均分子量が５０万〜３００万の範囲のものが用いられる。耐久性、特に耐熱性を考慮すれば、重量平均分子量は７０万〜２７０万であるものを用いることが好ましい。さらには８０万〜２５０万であることが好ましい。重量平均分子量が５０万よりも小さいと、耐熱性の点で好ましくない。また、重量平均分子量が３００万よりも大きくなると、塗工に適した粘度に調整するために多量の希釈溶剤が必要となり、コストアップとなることから好ましくない。なお、重量平均分子量は、ＧＰＣ（ゲル・パーミエーション・クロマトグラフィー）により測定し、ポリスチレン換算により算出された値をいう。
【００３７】
（メタ）アクリル系ポリマーの製造方法として、溶液重合、紫外線（ＵＶ）重合等の放射線重合、塊状重合、乳化重合等の各種ラジカル重合等の任意の適切な方法を採用することができる。また、得られる（メタ）アクリル系ポリマーは、ランダム共重合体、ブロック共重合体、グラフト共重合体等のいずれでもよい。
【００３８】
（メタ）アクリル系ポリマーをラジカル重合により製造する場合には、モノマー成分に、ラジカル重合に用いられる重合開始剤、連鎖移動剤、乳化剤等を適宜添加して、重合を行うことができる。ラジカル重合に用いられる重合開始剤、連鎖移動剤、乳化剤等は特に限定されず適宜選択して使用することができる。なお、（メタ）アクリル系ポリマーの重量平均分子量は、重合開始剤、連鎖移動剤の使用量、反応条件により制御可能であり、これらの種類に応じて適宜その使用量が調整される。
【００３９】
（メタ）アクリル系ポリマーを放射線重合により製造する場合には、モノマー成分に、電子線、紫外線（ＵＶ）等の放射線を照射することにより重合して製造することができる。これらの中でも、紫外線重合が好ましい。紫外線重合を行う際には、重合時間を短くすることができる利点等から、モノマー成分に光重合開始剤を含有させることが好ましい。
【００４０】
光重合開始剤としては、特に限定されないが、波長４００ｎｍ以上に吸収帯を有する光重合開始剤であることが好ましい。このような光重合開始剤としては、ビス（２，４，６−トリメチルベンゾイル）−フェニルフォスフィンオキサイド（ＢＡＳＦ社製、製品名「Ｉｒｇａｃｕｒｅ８１９」）、２,４,６−トリメチルベンゾイル−ジフェニル-フォスフィンオキサイド（ＢＡＳＦ社製、「ＬＵＣＩＲＩＮ  ＴＰＯ」）等を挙げることができる。
【００４１】
光重合開始剤には、波長４００ｎｍ未満に吸収帯を有する光重合開始剤を含有することができる。このような光重合開始剤としては、紫外線によりラジカルを発生し、光重合を開始するものであって、波長４００ｎｍ未満に吸収帯を有するものであれば特に制限されず、通常用いられる光重合開始剤をいずれも好適に用いることができる。例えば、ベンゾインエーテル系光重合開始剤、アセトフェノン系光重合開始剤、α−ケトール系光重合開始剤、光活性オキシム系光重合開始剤、ベンゾイン系光重合開始剤、ベンジル系光重合開始剤、ベンゾフェノン系光重合開始剤、ケタール系光重合開始剤、チオキサントン系光重合開始剤、アシルフォスフィンオキサイド系光重合開始剤等を用いることができる。
【００４２】
Ｄ−２．イソシアネート架橋剤
粘着剤において、ベースポリマー１００重量部に対するイソシアネート架橋剤の含有量は、好ましくは０．１重量部〜１２重量部である。ベースポリマー１００重量部に対するイソシアネート架橋剤の含有量の下限は、好ましくは０．５重量部であり、さらに好ましくは１重量部であり、特に好ましくは２重量部である。これにより、高温環境下での位相差層におけるクラックの発生を効果的に抑制することができる。また、ベースポリマー１００重量部に対するイソシアネート架橋剤の含有量の上限は、好ましくは８重量部であり、より好ましくは５重量部である。これにより、粘着剤層の白濁化を抑制することができる。
【００４３】
イソシアネート架橋剤は、イソシアネート基（イソシアネート基をブロック剤または数量体化等により一時的に保護したイソシアネート再生型官能基を含む）を１分子中に２つ以上有する化合物をいう。イソシアネート架橋剤としては、トリレンジイソシアネート、キシレンジイソシアネート等の芳香族イソシアネート、イソホロンジイソシアネート等の脂環族イソシアネート、ヘキサメチレンジイソシアネート等の脂肪族イソシアネート等が挙げられる。好ましくは、トリレンジイソシアネートである。粘着剤層のゲル分率を高めることができるからである。
【００４４】
より具体的には、例えば、ブチレンジイソシアネート、ヘキサメチレンジイソシアネート等の低級脂肪族ポリイソシアネート類、シクロペンチレンジイソシアネート、シクロヘキシレンジイソシアネート、イソホロンジイソシアネート等の脂環族イソシアネート類、２，４−トリレンジイソシアネート、４，４’−ジフェニルメタンジイソシアネート、キシレンジイソシアネート、ポリメチレンポリフェニルイソシアネート等の芳香族ジイソシアネート類、トリメチロールプロパン／トリレンジイソシアネート３量体付加物（日本ポリウレタン工業株式会社製、製品名「コロネートＬ」）、トリメチロールプロパン／ヘキサメチレンジイソシアネート３量体付加物（日本ポリウレタン工業株式会社製、製品名「コロネートＨＬ」）、ヘキサメチレンジイソシアネートのイソシアヌレート体（日本ポリウレタン工業株式会社製、製品名「コロネートＨＸ」）等のイソシアネート付加物、キシレンジイソシアネートのトリメチロールプロパン付加物（三井化学株式会社製、製品名「Ｄ１１０Ｎ」）、ヘキサメチレンジイソシアネートのトリメチロールプロパン付加物（三井化学株式会社製、製品名「Ｄ１６０Ｎ」）；ポリエーテルポリイソシアネート、ポリエステルポリイソシアネート、ならびにこれらと各種のポリオールとの付加物、イソシアヌレート結合、ビューレット結合、アロファネート結合等で多官能化したポリイソシアネート等が挙げられる。
【００４５】
Ｄ−３．紫外線吸収剤
紫外線吸収剤としては、任意の適切な紫外線吸収剤を用いることができる。紫外線吸収剤は、好ましくは、分子構造中に水酸基を０個〜３個有する。具体的には、トリアジン系紫外線吸収剤、ベンゾトリアゾール系紫外線吸収剤、ベンゾフェノン系紫外線吸収剤、オキシベンゾフェノン系紫外線吸収剤、サリチル酸エステル系紫外線吸収剤、シアノアクリレート系紫外線吸収剤等を挙げることができ、これらを１種単独で又は２種以上を組み合わせて用いることができる。これらの中でも、トリアジン系紫外線吸収剤、ベンゾトリアゾール系紫外線吸収剤が好ましく、１分子中にヒドロキシル基を２個以下有するトリアジン系紫外線吸収剤、及び、１分子中にベンゾトリアゾール骨格を１個有するベンゾトリアゾール系紫外線吸収剤からなる群から選択される少なくとも１種の紫外線吸収剤であることが、アクリル系粘着剤組成物の形成に用いられるモノマーへの溶解性が良好であり、かつ、波長３８０ｎｍ付近での紫外線吸収能力が高いため好ましい。紫外線吸収剤は、単独で使用してもよく、また２種以上を混合して使用してもよい。
【００４６】
紫外線吸収剤の含有量は、ベースポリマー１００重量部に対して、好ましくは０．１〜２０重量部であり、より好ましくは０．１〜１０重量部であり、さらに好ましくは０．１〜５重量部であり、特に好ましくは０．５〜３重量部である。
【００４７】
紫外線吸収剤の吸収スペクトルの最大吸収波長は、好ましくは３００ｎｍ〜４００ｎｍの波長領域に存在し、より好ましくは３２０ｎｍ〜３８０ｎｍの波長領域に存在する。最大吸収波長は、紫外可視分光光度計を用いて測定することができる。
【００４８】
紫外線吸収剤物としては、市販されているものを好適に用いることができ、Ｔｉｎｏｓｏｒｂ  Ｓ（ＢＡＳＦ社製）、ＳｅｅＳｏｒｂ１０６（シプロ化成株式会社製）等が挙げられる。
【００４９】
Ｄ−４．色素化合物
色素化合物は、上記のとおり、吸収スペクトルの最大吸収波長が３８０ｎｍ〜４３０ｎｍの波長領域に存在する。色素化合物の吸収スペクトルの最大吸収波長は、好ましくは３８０ｎｍ〜４２０ｎｍの波長領域に存在する。このような色素化合物と紫外線吸収剤とを組み合わせて用いることで、有機ＥＬ素子の発光に影響しない領域（波長３８０ｎｍ〜４３０ｎｍ）の光を十分に吸収することができ、かつ、有機ＥＬ素子の発光領域（４３０ｎｍよりも長波長側）は十分に透過することができる。
【００５０】
色素化合物の半値幅は、好ましくは８０ｎｍ以下であり、より好ましくは５ｎｍ〜７０ｎｍであり、さらに好ましくは１０ｎｍ〜６０ｎｍである。これにより、有機ＥＬ素子の発光に影響しない領域の光を十分に吸収しつつ、４３０ｎｍよりも長波長側の光は十分に透過させることができる。色素化合物の半値幅は、紫外可視分光光度計（株式会社日立ハイテクサイエンス製、製品名「Ｕ−４１００」）を使用し、以下の測定条件で色素化合物の溶液の透過吸光スペクトルから測定することができる。代表的には、最大吸収波長の吸光度が１．０となるよう濃度を調整して測定した分光スペクトルから、ピーク値の５０％になる２点間の波長の間隔（半値全幅）をその色素化合物の半値幅とする。
（測定条件）
溶媒：トルエン又はクロロホルム
セル：石英セル
光路長：１０ｍｍ
【００５１】
色素化合物としては、吸収スペクトルの最大吸収波長が上記波長領域に存在する化合物であればよく、その構造等は特に限定されるものではない。色素化合物としては、例えば、有機系色素化合物や無機系色素化合物を挙げることができるが、これらの中でも、ベースポリマー等の樹脂成分への分散性と透明性の維持の観点から、有機系色素化合物が好ましい。
【００５２】
有機系色素化合物としては、アゾメチン系化合物、インドール系化合物、けい皮酸系化合物、ピリミジン系化合物、ポルフィリン系化合物、ポリメチン化合物等を挙げることができる。
【００５３】
有機色素化合物としては、市販されているものを好適に用いることができ、具体的には、インドール系化合物としては、ＢＯＮＡＳＯＲＢ  ＵＡ３９１１（オリエント化学工業株式会社製、吸収スペクトルの最大吸収波長：３９８ｎｍ、半値幅：４８ｎｍ）、ＢＯＮＡＳＯＲＢ  ＵＡ３９１２（オリエント化学工業株式会社製、吸収スペクトルの最大吸収波長：３８６ｎｍ、半値幅：５３ｎｍ）、けい皮酸系化合物としては、ＳＯＭ−５−０１０６（オリエント化学工業株式会社製、吸収スペクトルの最大吸収波長：４１６ｎｍ、半値幅：５０ｎｍ）、ピリミジン系化合物としては、ＦＤＢ−００９（山田化学工業株式会社製、吸収スペクトルの最大吸収波長：３９４ｎｍ、半値幅：４３ｎｍ）、ポルフィリン系化合物としては、ＦＤＢ−００１（山田化学工業株式会社製、吸収スペクトルの最大吸収波長：４２０ｎｍ、半値幅：１４ｎｍ）、ポリメチン化合物としては、ＤＡＡ２４７（山田化学工業株式会社製、吸収スペクトルの最大吸収波長：３８９ｎｍ、半値幅：４９．５ｎｍ）等が挙げられる。
【００５４】
Ｄ−５．その他の成分
粘着剤組成物は、必要に応じて、シランカップリング剤、酸化防止剤、老化防止剤、可塑剤などの他の成分を含み得る。酸化防止剤としては、例えば、フェノール系、リン系、イオウ系、アミン系の酸化防止剤が挙げられる。シランカップリング剤としては、例えば、３−グリシドキシプロピルトリメトキシシラン等のエポキシ基含有シランカップリング剤、３−アミノプロピルトリメトキシシラン等のアミノ基含有シランカップリング剤、３−アクリロキシプロピルトリメトキシシラン等の（メタ）アクリル基含有シランカップリング剤、３−イソシアネートプロピルトリエトキシシラン等のイソシアネート基含有シランカップリング剤、アセトアセチル基含有シランカップリング剤が挙げられる。
【００５５】
Ｅ．有機ＥＬ表示装置
上記ＡからＤ項に記載の位相差層付き偏光板は、画像表示装置に用いられ得る。したがって、本発明は、そのような光学積層体を用いた画像表示装置も包含する。画像表示装置の代表例としては、液晶表示装置、有機エレクトロルミネセンス（ＥＬ）表示装置が挙げられる。本発明の実施形態による画像表示装置（有機ＥＬ表示装置）は、上記Ａ項からＤ項に記載の光学積層体を備える。
【実施例】
【００５６】
以下、実施例によって本発明を具体的に説明するが、本発明はこれら実施例によって限定されるものではない。なお、各特性の測定方法は以下の通りである。
（１）厚み
位相差層の厚みを、干渉膜厚計（大塚電子株式会社製、ＭＣＰＤ２０００）を用いて測定した。また、位相差層以外の層の厚みを、デジタルマイクロメーター（アンリツ株式会社製、ＫＣ−３５１Ｃ）を用いて測定した。
（２）位相差値
位相差層の屈折率ｎｘ、ｎｙおよびｎｚを、自動複屈折測定装置（王子計測機器株式会社製，自動複屈折計ＫＯＢＲＡ−ＷＰＲ）により計測し、面内位相差Ｒｅおよび厚み方向位相差Ｒｔｈを算出した。
（３）粘着剤層の透過率
実施例及び比較例で得られた各粘着剤層のセパレータを剥離して、粘着剤層を測定用治具に取り付け、分光光度計（株式会社日立ハイテクノロジーズ製、製品名「Ｕ４１００」）で測定した。透過率は、波長３００ｎｍ〜４５０ｎｍの範囲における透過率を測定した。
（４）粘着剤層のゲル分率
実施例及び比較例で得られた各粘着剤層（粘着剤組成物）を０．２ｇとり、あらかじめ重量を測定したフッ素樹脂（日東電工株式会社製、製品名「ＴＥＭＩＳＨ   ＮＴＦ−１１２２」、重量：Ｗａ）に包み、粘着剤が漏れないように縛った後、重量（Ｗｂ）を測定し、サンプル瓶にいれた。酢酸エチルを４０ｃｃ加えて７日間放置した。その後、フッ素樹脂を取り出し、アルミカップ上で１３０℃、２時間乾燥させ、サンプルを含むフッ素樹脂の重量（Ｗｃ）を測定し、次式（Ｉ）によりゲル分率を求めた。
式（Ｉ）：ゲル分率＝（Ｗｃ−Ｗａ）／（Ｗｂ−Ｗａ）×１００（重量％）
ゲル分率の測定は、粘着剤層を形成した後、室温（２３℃）で１週間放置した後に行った。
【００５７】
＜製造例１＞
（偏光板の作製）
厚み３０μｍのポリビニルアルコールフィルム（クラレ製 製品名「ＰＥ３０００」）の長尺ロールを、ロール延伸機により長尺方向に５．９倍になるように長尺方向に一軸延伸しながら同時に膨潤、染色、架橋、洗浄処理を施し、最後に乾燥処理を施すことにより厚み１２μｍの偏光子を作製した。
具体的には、膨潤処理は２０℃の純水で処理しながら２．２倍に延伸した。次いで、染色処理は作製される偏光膜の透過率が４５．０％になるようにヨウ素濃度が調整されたヨウ素とヨウ化カリウムの重量比が１：７である３０℃の水溶液中において処理しながら１．４倍に延伸した。更に、架橋処理は、２段階の架橋処理を採用し、１段階目の架橋処理は４０℃のホウ酸とヨウ化カリウムを溶解した水溶液において処理しながら１．２倍に延伸した。１段階目の架橋処理の水溶液のホウ酸含有量は５．０重量％で、ヨウ化カリウム含有量は３．０重量％とした。２段階目の架橋処理は６５℃のホウ酸とヨウ化カリウムとを溶解した水溶液において処理しながら１．６倍に延伸した。２段階目の架橋処理の水溶液のホウ酸含有量は４．３重量％で、ヨウ化カリウム含有量は５．０重量％とした。また、洗浄処理は、２０℃のヨウ化カリウム水溶液で処理した。洗浄処理の水溶液のヨウ化カリウム含有量は２．６重量％とした。最後に、乾燥処理は７０℃で５分間乾燥させて偏光子を得た。
得られた偏光子の両面に、それぞれ、ポリビニルアルコール系接着剤を介して、コニカミノルタ株式会社製のＴＡＣフィルム（製品名：ＫＣ２ＵＡ  厚み：２５μｍ）及び当該ＴＡＣフィルムの片面にＨＣ層を有するＨＣ−ＴＡＣフィルム（厚み：３２μｍ）を貼り合せて偏光子の両面に保護フィルムが貼り合わされた偏光板１を得た。
【００５８】
＜製造例２＞
（位相差層Ａの作製）
ネマチック液晶相を示す重合性液晶（ＢＡＳＦ社製、製品名「ＰａｌｉｏｃｏｌｏｒＬＣ２４２」、下記式で表される）１０ｇと、当該重合性液晶化合物に対する光重合開始剤（チバスペシャリティーケミカルズ社製、製品名「イルガキュア９０７」）３ｇとを、トルエン４０ｇに溶解して、液晶組成物（塗工液）を調製した。
【化２】
2019191282.tif 000004
ポリエチレンテレフタレート（ＰＥＴ）フィルム（厚み３８μｍ）の表面を、ラビング布を用いてラビングし、配向処理を施した。配向処理の条件は、ラビング回数（ラビングロール個数）は１、ラビングロール半径ｒは７６．８９ｍｍ、ラビングロール回転数ｎｒは１５００ｒｐｍ、フィルム搬送速度ｖは８３ｍｍ／ｓｅｃであり、ラビング強度ＲＳおよび押し込み量Ｍは表１に示すような５種類の条件（ａ）〜（ｅ）で行った。
【００５９】
【表１】
2019191282.tif 000005
【００６０】
配向処理の方向は、偏光板と貼り付ける際に偏光子の吸収軸の方向に対して視認側から見て−７５°方向となるようにした。この配向処理表面に、上記塗工液をバーコーターにより塗工し、９０℃で２分間加熱乾燥することによって液晶化合物を配向させた。条件（ａ）〜（ｃ）では液晶化合物の配向状態が非常に良好であった。条件（ｄ）および（ｅ）では液晶化合物の配向に若干の乱れが生じたが、実用上は問題のないレベルであった。このようにして形成された液晶層に、メタルハライドランプを用いて１ｍＪ/ｃｍ２の光を照射し、当該液晶層を硬化させることによって、ＰＥＴフィルム上に位相差層Ａを形成した。位相差層Ａの厚みは２μｍ、面内位相差Ｒｅは２７０ｎｍであった。さらに、位相差層Ａは、ｎｘ＞ｎｙ＝ｎｚの屈折率分布を有していた。
【００６１】
＜製造例３＞
（位相差層Ｂの作製）
ポリエチレンテレフタレート（ＰＥＴ）フィルム（厚み３８μｍ）表面を、ラビング布を用いてラビングし、配向処理を施した。配向処理の方向は、偏光板と貼り付ける際に偏光子の吸収軸の方向に対して視認側から見て−１５°方向となるようにした。この配向処理表面に、上記と同様の液晶塗工液を塗工し、上記と同様に液晶を配向および硬化させて、ＰＥＴフィルム上に位相差層Ｂを形成した。位相差層Ｂの厚みは１．２μｍ、面内位相差Ｒｅは１４０ｎｍであった。さらに、位相差層Ｂは、ｎｘ＞ｎｙ＝ｎｚの屈折率分布を有していた。
【００６２】
［実施例１］
１．粘着剤層の作製
＜（メタ）アクリル系ポリマー（１）の調製＞
冷却管、窒素導入管、温度計及び撹拌装置を備えた反応容器に、アクリル酸ブチル９９部、アクリル酸４−ヒドロキシブチル１．０部および２，２´−アゾビスイソブチロニトリル０．３部を酢酸エチルと共に加えて窒素ガス気流下、６０℃で４時間反応させた後、その反応液に酢酸エチルを加えて、重量平均分子量１６０万のアクリル系ポリマーを含有する溶液（固形分濃度３０％）を得た。
＜粘着剤組成物の調製＞
上記アクリル系ポリマーをベースポリマーとして、アクリル系ポリマー溶液の固形分１００部あたり０．３部のベンゾイルパーオキシド（日本油脂株式会社製、製品名「ナイパーＢＭＴ」）と、０．１部のトリメチロールプロパンキシレンジイソシアネート（三井化学株式会社製、製品名「タケネートＤ１１０Ｎ」）と、０．２部のシランカップリング剤（綜研化学株式会社製、製品名「Ａ−１００」、アセトアセチル基含有シランカップリング剤）を配合して、粘着剤組成物Ａ（溶液）を得た。
＜粘着剤層の作製＞
上記粘着剤組成物Ａを、シリコーン系剥離剤で表面処理したポリエステルフィルムからなるセパレータに塗工し１５５℃で３分間加熱処理することにより、厚さ２０μｍの粘着剤層を得た。
２．位相差層付き偏光板の作製
上記の偏光板のＴＡＣフィルム面と位相差層Ａとを、偏光板の吸収軸と位相差層Ａの遅相軸の角度が７５°となるように紫外線硬化型接着剤を介して貼り合わせた。次に、位相差層Ａと位相差層Ｂとを、偏光板の吸収軸と位相差層Ｂの遅相軸の角度が１５°となるように上記粘着剤層を介して貼り合わせることにより、位相差層付き偏光板を得た。
【００６３】
［実施例２］
紫外線吸収剤として、２，４−ビス−[｛４−（４−エチルヘキシルオキシ）−４−ヒドロキシ｝−フェニル]−６−（４−メトキシフェニル）−１,３,５-トリアジン（ＢＡＳＦジャパン社製、製品名「Ｔｉｎｏｓｏｒｂ  Ｓ」、表１中の「ａ１」）を２重量部（固形分重量）添加したこと以外は実施例１と同様にして粘着剤組成物Ｂを得た。
上記粘着剤組成物Ｂを用いたこと以外は実施例１と同様にして、粘着剤層および位相差層付き偏光板を得た。
【００６４】
［実施例３］
トリメチロールプロパンキシレンジイソシアネートの添加量を、アクリル系ポリマー溶液の固形分１００部に対して０．５部としたこと以外は実施例２と同様にして粘着剤組成物Ｃを得た。
上記粘着剤組成物Ｃを用いたこと以外は実施例１と同様にして、粘着剤層および位相差層付き偏光板を得た。
【００６５】
［実施例４］
紫外線吸収剤として、紫外線吸収剤ａ１に代えて、２，２´，４，４´−テトラヒドロキシベンゾフェノン（シプロ化成株式会社製、製品名「ＳｅｅＳｏｒｂ１０６」、表１中の「ａ２」）を２重量部（固形分重量）添加したこと以外は実施例３と同様にして粘着剤組成物Ｄを得た。
上記粘着剤組成物Ｄを用いたこと以外は実施例１と同様にして、粘着剤層および位相差層付き偏光板を得た。
【００６６】
［実施例５］
紫外線吸収剤ａ１の添加量を３重量部としたこと、および、色素化合物としてピリミジン系化合物（山田化学工業株式会社製、製品名「ＦＤＢ−００９」、表１中の「ｂ１」）を３重量部（固形分重量）添加したこと以外は実施例３と同様にして粘着剤組成物Ｅを得た。
上記粘着剤組成物Ｅを用いたこと以外は実施例１と同様にして、粘着剤層および位相差層付き偏光板を得た。
【００６７】
［実施例６］
紫外線吸収剤ａ２の添加量を３重量部としたこと、および、色素化合物としてインドール系化合物（オリエント化学工業株式会社製、製品名「ＢＯＮＡＳＯＲＢ  ＵＡ３９１２」、表１中の「ｂ３」）を２重量部（固形分重量）添加したこと以外は実施例４と同様にして粘着剤組成物Ｆを得た。
上記粘着剤組成物Ｆを用いたこと以外は実施例１と同様にして、粘着剤層および位相差層付き偏光板を得た。
【００６８】
［実施例７］
冷却管、窒素導入管、温度計及び撹拌装置を備えた反応容器に、アクリル酸ブチル９５部、アクリル酸４．９部、アクリル酸２−ヒドロキシエチル０．１部、及びジベンゾイルパーオキシドをモノマー（固形分）１００部に対して０．３部を酢酸エチルと共に加えて窒素ガス気流下、６０℃で７時間反応させた後、その反応液に酢酸エチルを加えて、重量平均分子量２２０万のアクリル系ポリマーを含有する溶液（固形分濃度３０重量％）を得た。
上記アクリル系ポリマーをベースポリマーとして、アクリル系ポリマー溶液の固形分１００部あたり０．５部のトリメチロールプロパントリレンジイソシアネート（日本ポリウレタン株式会社製、製品名「コロネートＬ」）と、０．０７５部のγ−グリシドキシプロピルメトキシシラン（信越化学工業株式会社製、製品名「ＫＢＭ−４０３」）と、３重量部の紫外線吸収剤ａ１とを配合して、粘着剤組成物Ｇを得た。
上記粘着剤組成物Ｇを用いたこと以外は実施例１と同様にして、粘着剤層および位相差層付き偏光板を得た。
【００６９】
［実施例８］
色素化合物ｂ１を３重量部（固形分重量）添加したこと以外は実施例７と同様にして粘着剤組成物Ｈを得た。
上記粘着剤組成物Ｈを用いたこと以外は実施例１と同様にして、粘着剤層および位相差層付き偏光板を得た。
【００７０】
［実施例９］
色素化合物ｂ３を３重量部（固形分重量）添加したこと以外は実施例７と同様にして粘着剤組成物Ｉを得た。
上記粘着剤組成物Ｉを用いたこと以外は実施例１と同様にして、粘着剤層および位相差層付き偏光板を得た。
【００７１】
［実施例１０］
色素化合物として、ポリメチン化合物（山田化学工業株式会社製、製品名「ＤＡＡ２４７」、表１中の「ｂ２」）を３重量部（固形分重量）添加したこと以外は実施例７と同様にして粘着剤組成物Ｊを得た。
上記粘着剤組成物Ｊを用いたこと以外は実施例１と同様にして、粘着剤層および位相差層付き偏光板を得た。
【００７２】
［実施例１１］
トリメチロールプロパントリレンジイソシアネートの添加量を、アクリル系ポリマー溶液の固形分１００部に対して０．８部としたこと以外は実施例１０と同様にして粘着剤組成物Ｋを得た。
上記粘着剤組成物Ｋを用いたこと以外は実施例１と同様にして、粘着剤層および位相差層付き偏光板を得た。
【００７３】
［実施例１２］
トリメチロールプロパントリレンジイソシアネートの添加量を、アクリル系ポリマー溶液の固形分１００部に対して２．５部としたこと以外は実施例１０と同様にして粘着剤組成物Ｌを得た。
上記粘着剤組成物Ｌを用いたこと以外は実施例１と同様にして、粘着剤層および位相差層付き偏光板を得た。
【００７４】
［実施例１３］
トリメチロールプロパントリレンジイソシアネートの添加量を、アクリル系ポリマー溶液の固形分１００部に対して１０部としたこと以外は実施例１０と同様にして粘着剤組成物Ｍを得た。
上記粘着剤組成物Ｍを用いたこと以外は実施例１と同様にして、粘着剤層および位相差層付き偏光板を得た。
【００７５】
［比較例１］
トリメチロールプロパンキシレンジイソシアネートの添加量を、アクリル系ポリマー溶液の固形分１００部に対して０．０２部としたこと以外は実施例２と同様にして粘着剤組成物Ｎを得た。
上記粘着剤組成物Ｎを用いたこと以外は実施例１と同様にして、粘着剤層および位相差層付き偏光板を得た。
【００７６】
（評価）
実施例および比較例で得られた位相差層付き偏光板について、下記の評価を行った。結果を表２に示す。
＜耐熱性＞
位相差層付き偏光板を１２０ｍｍ×６０ｍｍのサイズに裁断し、実施例１で用いた粘着剤を介して位相差層Ｂ側の面をガラスに貼り合せて試験サンプルとした。この試験サンプルを８５℃のオーブンに投入して５００時間保管後に、光学顕微鏡で位相差層におけるクラックの有無を確認した。
以下の基準で耐熱性を評価した。
◎◎・・・位相差層にクラックが生じなかった。
◎・・・位相差層の一部に貼り合せ異物を起点としたクラックが発生しているのみであった。
○・・・位相差層の一部にクラックが発生しているが、目視では視認できないレベルであった。
△・・・位相差層の一部にクラックが発生し、目視で確認できるレベルであった。
×・・・位相差層の全面にクラックが多発していた。
【００７７】
【表２】
2019191282.tif 000006
【００７８】
表２から明らかなように、実施例の位相差層付き偏光板は、位相差層のクラックが抑制される。また、粘着剤組成物として紫外線吸収剤を含む実施例２〜１３は、紫外線吸収特性に優れ、中でも、色素化合物をさらに含む実施例５〜６および８〜１３は、紫外線吸収特性に特に優れている。
【産業上の利用可能性】
【００７９】
本発明の光学積層体は、有機ＥＬ表示装置などの画像表示装置に好適に用いられる。
【符号の説明】
【００８０】
１０          偏光板
２０          第１の位相差層
３０          粘着剤層
４０          第２の位相差層
５０          粘着剤層
１００        位相差層付き偏光板
【図１】
2019191282.tif 000007